СТЕКЛО С ПОВЫШЕННЫМ МОДУЛЕМ, НЕ СОДЕРЖАЩЕЕ ЛИТЬЯ

1. Композиция для изготовления R-стекловолокна, содержащая:
2
SiO в количестве 59.0-64.5 мас.% от всей композиции,
2
3
AlO в количестве 14.5-20.5 мас.% от всей композиции,
СаО в количестве 11.0-16.0 мас.% от всей композиции,
MgO в количестве 5.5-11.5 мас.% от всей композиции,
2
NaO в количестве 0.0-4.0 мас.% от всей композиции и
2
TiO в количестве 0.0-2.0 мас.% от всей композиции,
причем указанная композиция имеет ΔT по меньшей мере 60°С.
2
3
2
3
2. Композиция по п.1, дополнительно содержащая по меньшей мере один из следующих компонентов FeO в количестве примерно 0.0-1.0 мас.% от массы всей композиции и BO в количестве примерно 0.0-3.0 мас.% от массы всей композиции.
3. Композиция по п.2, дополнительно содержащая также:
2
KO в количестве примерно 0.0-1.0 мас.% от всей композиции;
SrO в количестве примерно 0.0-2.0 мас.% от всей композиции;
ZnO в количестве примерно 0.0-2.0 мас.% от всей композиции;
ZrO в количестве примерно 0.0-1.0 мас.% от всей композиции; и
фтор в количестве примерно 0.0-1.0 мас.% от всей композиции.
4. Композиция по п.1, которая по существу не содержит лития.
5. Композиция по п.1, которая характеризуется величиной ΔT до примерно 135°С.
6. Композиция по п.5, которая характеризуется величиной ΔT от примерно 75°С до примерно 105°С.
7. Композиция по п.1, которая характеризуется величиной log 3 температуры от примерно 1285°С до примерно 1405°С.
8. Композиция по п.1, которая характеризуется температурой ликвидуса не выше примерно 1330°С.
9. Композиция по п.1, компоненты которой плавят в плавильной печи из огнеупорного материала.
6
10. Композиция по п.1, которая имеет удельный модуль по меньшей мере 3.24×10 метров.
6
6
11. Композиция по п.10, которая имеет удельный модуль от примерно 3.24×10 метров до примерно 3.43×10 метров.
12. Непрерывное R-стекловолокно, полученное из композиции, содержащей:
2
SiO в количестве 59.0-64.5 мас.% от всей композиции,
2
3
AlO в количестве 14.5-20.5 мас.% от всей композиции,
СаО в количестве 11.0-16.0 мас.% от всей композиции,
MgO в количестве 5.5-11.5 мас.% от всей композиции,
2
NaO в количестве 0.0-4.0 мас.% от всей композиции и
2
TiO в количестве 0.0-2.0 мас.% от всей композиции,
причем указанная композиция имеет ΔT по меньшей мере 60°С.
13. Стекловолокно по п.12, дополнительно содержащее также по меньшей мере один компонент из следующих:
2
3
FeO в количестве примерно 0.0-1.0 мас.% от всей композиции;
2
3
BO в количестве примерно 0.0-3.0 мас.% от всей композиции;
2
KO в количестве примерно 0.0-1.0 мас.% от всей композиции;
SrO в количестве примерно 0.0-2.0 мас.% от всей композиции;
ZnO в количестве примерно 0.0-2.0 мас.% от всей композиции;
ZrO в количестве примерно 0.0-1.0 мас.% от всей композиции; и
фтор в количестве примерно 0.0-1.0 мас.% от всей композиции.
14. Стекловолокно по п.12, причем указанная композиция по существу не содержит лития.
15. Способ получения R-стекловолокна, включающий:
обеспечение расплавленной композиции стекла, содержащей:
2
SiO в количестве 59.0-64.5 мас.% от всей композиции,
2
3
AlO в количестве 14.5-20.5 мас.% от всей композиции,
СаО в количестве 11.0-16.0 мас.% от всей композиции,
MgO в количестве 5.5-11.5 мас.% от всей композиции,
2
NaO в количестве 0.0-4.0 мас.% от всей композиции и
2
TiO в количестве 0.0-2.0 мас.% от всей композиции,
причем указанная композиция имеет ΔT по меньшей мере 60°С,
и протягивание указанной расплавленной композиции стекла через отверстия в фильере с образованием R-стекловолокна.
2
3
2
3
16. Способ по п.15, в котором композиция дополнительно включает по меньшей мере один из следующих компонентов: FeO в количестве примерно 0.0-1.0 мас.% от всей композиции и BO в количестве примерно 0.0-3.0 мас.% от всей композиции.
17. Способ по п.15, котором композиция дополнительно включает:
2
KO в количестве примерно 0.0-1.0 мас.% от всей композиции;
SrO в количестве примерно 0.0-1.0 мас.% от всей композиции;
ZnO в количестве примерно 0.0-1.0 мас.% от всей композиции;
ZrO в количестве примерно 0.0-1.0 мас.% от всей композиции; и
фтор в количестве примерно 0.0-1.0 мас.% от всей композиции
18. Способ по п.15, в котором указанная композиция стекла по существу не содержит лития.
19. Способ по п.15, в котором указанная композиция имеет ΔT до примерно 135°С.
6
20. Способ по п.15, в котором указанная композиция имеет удельный модуль по меньшей мере 3.24×10 метров.
21. Способ по п.15, в котором указанная композиция имеет log 3 температуру от примерно 1285°С до примерно 1405°С.
22. Способ по п.15, дополнительно включающий:
плавление компонентов указанной композиции в плавильной печи из огнеупорного материала.